(57)【要約】【課題】【解決手段】本発明は、２以上の官能基を有する多官能性（メタ）アクリレート系単量体およびフォトクロミック染料を含むフォトクロミック組成物を硬化して形成したフォトクロミックフィルム、それを含む製品、および前記フォトクロミックフィルムの製造方法を提供する。【選択図】図３
2010536983.tif 000002
【特許請求の範囲】
【請求項１】
２以上の官能基を有する多官能性（メタ）アクリレート系単量体およびフォトクロミック染料を含むフォトクロミック組成物を硬化して形成したフォトクロミックフィルム。
【請求項２】
変色時の光学密度（ｏｐｔｉｃａｌ  ｄｅｎｓｉｔｙ）が３５％以下であり、酸素透過度が３００ｃｃ／ｍ2・ｄａｙ・ａｔｍ以下であり、λmin（透過度が最も小さい波長値）における透過度が初期の変色時の透過度の半分まで増加するのにかかる時間が１，０００時間以上である、請求項１に記載のフォトクロミックフィルム。
【請求項３】
厚さが１ｍｍ以下であり、厚さ偏差が３０％以内である、請求項１に記載のフォトクロミックフィルム。
【請求項４】
前記２以上の官能基を有する多官能性（メタ）アクリレート系単量体は、ビスフェノールＡ系アクリレートモノマーおよびポリアルキレングリコール系ジ（メタ）アクリレートのうちから選択される１種または２種以上の混合物を含む、請求項１に記載のフォトクロミックフィルム。
【請求項５】
前記２以上の官能基を有する多官能性（メタ）アクリレート系単量体は、ＢＰ４ＰＡ、ＥＧＤＡ（エチレングリコールジアクリレート）およびＥＧＤＭＡ（エチレングリコールジメタクリレート）を含む、請求項４に記載のフォトクロミックフィルム。
【請求項６】
前記２以上の官能基を有する多官能性（メタ）アクリレート系単量体は、ジペンタエリスリトールヘキサアクリレート（ＤＰＨＡ、ｄｉｐｅｎｔａｅｒｙｔｈｒｉｔｏｌ  ｈｅｘａ  ａｃｒｙｌａｔｅ）、ジペンタエリスリトールヒドロキシペンタアクリレート、ペンタエリスリトールテトラアクリレート、ペンタエリスリトールトリアクリレート、トリメチレンプロピルトリアクリレート（ＴＭＰＴＡ）、プロポキシ化グリセロールトリアクリレートおよびトリメチルプロパンエトキシトリアクリレートからなる群から選択される１種または２種以上の混合物を含む、請求項４に記載のフォトクロミックフィルム。
【請求項７】
前記２以上の官能基を有する多官能性（メタ）アクリレート系単量体は、前記フォトクロミック組成物中５０重量％以上含まれる、請求項１に記載のフォトクロミックフィルム。
【請求項８】
前記フォトクロミック組成物は、芳香族環を含むビニル系単量体を３０重量％以下で含む、請求項１に記載のフォトクロミックフィルム。
【請求項９】
前記芳香族環を含むビニル系単量体は、スチレンおよびジビニルベンゼンを含む、請求項８に記載のフォトクロミックフィルム。
【請求項１０】
前記フォトクロミック組成物は、官能基の二重結合の間に位置するＣ−Ｃ結合個数が１５個以上である長鎖単量体を総単量体中５０重量％以上含み、官能基の二重結合の間に位置するＣ−Ｃ結合個数が１５個未満である短鎖単量体を総単量体中５０重量％未満含む、請求項８に記載のフォトクロミックフィルム。
【請求項１１】
前記フォトクロミック染料は、スピロオキサジン系又はナフトピラン系の有機化合物である、請求項１に記載のフォトクロミックフィルム。
【請求項１２】
前記フォトクロミック組成物は、重合開始剤、安定化剤、紫外線吸収剤、酸化防止剤、連鎖移動剤、ＩＲ吸収剤、消泡剤、帯電防止剤および離型剤からなる群から選択される１以上の添加剤をさらに含む、請求項１に記載のフォトクロミックフィルム。
【請求項１３】
前記フォトクロミックフィルムは、１対の基板と前記１対の基板の間に配置されるガスケットから形成される空間部にフォトクロミック組成物を注入し硬化させて形成したものであって、前記ガスケットは、硬化ステップを経た後の収縮率が１０％以上であることを特徴とする、請求項１に記載のフォトクロミックフィルム。
【請求項１４】
前記フォトクロミックフィルムは、１対の基板と前記１対の基板の間に配置されるガスケットから形成される空間部にフォトクロミック組成物を注入し硬化させて形成したものであって、前記ガスケットは、硬化ステップを経た後の収縮率が前記フォトクロミック組成物の収縮率と同じであるかより大きいものであることを特徴とする、請求項１に記載のフォトクロミックフィルム。
【請求項１５】
透明基板および前記透明基板の少なくとも１面に請求項１〜１４のうちのいずれか一項によるフォトクロミックフィルムが備えられた透明製品。
【請求項１６】
２枚の透明基板の間に前記フォトクロミックフィルムが挿入された構造を有する、請求項１５に記載の透明製品。
【請求項１７】
前記透明基板と前記フォトクロミックフィルムとの間に接着層が備えられる、請求項１６に記載の透明製品。
【請求項１８】
前記透明製品は、建築用または車両用ガラス、高耐久性スキーゴーグルまたは機能性看板である、請求項１５に記載の透明製品。
【請求項１９】
１対の基板と前記１対の基板の間に配置されるガスケットから形成される空間部にフォトクロミック組成物を注入し硬化させるステップを含み、前記硬化ステップを経た後の前記ガスケットの収縮率が１０％以上であることを特徴とする請求項１〜１４のうちのいずれか一項によるフォトクロミックフィルムの製造方法。
【請求項２０】
１対の基板と前記１対の基板の間に配置されるガスケットから形成される空間部にフォトクロミック組成物を注入し硬化させるステップを含み、前記硬化ステップを経た後の前記ガスケットの収縮率が前記フォトクロミック組成物の収縮率と同じであるかより大きいものであることを特徴とする請求項１〜１４のうちのいずれか一項によるフォトクロミックフィルムの製造方法。
【発明の詳細な説明】
【技術分野】
【０００１】
本発明はフォトクロミックフィルムおよびその製造方法に関する。より具体的には、本発明は、透明性および耐久性に優れるだけでなく、厚さ偏差が小さく、フィルムの表面不良が少なく、密度が比較的に大きいフォトクロミックフィルムおよびその製造方法に関する。本出願は２００７年８月２４日に韓国特許庁に提出された韓国特許出願第１０−２００７−００８５３３６号の出願日の利益を主張し、その内容の全ては本明細書に含まれる。
【背景技術】
【０００２】
一般的に車両や建物のガラスなどのように光透過性であり、用途上、直射光線を長期間直接受けなければならない物品に、光の一部を遮断させるために有色のフィルムを塗布するか、表面に金属成分を真空蒸着したガラスを用いる方法が利用されている。しかし、これらの方法によれば、光量に関係なく、いつも一定比率の可視光線を遮断するようになっており、夜間や曇った日には視野が暗くなる欠点がある。
【０００３】
既にフォトクロミックフィルムと命名された製品がいくつかあるが、大概、ポリエチレン、ポリプロピレン、ポリスチレン、ＡＢＳなどの樹脂をマスターバッチ化して成形押出したフィルムであった。このようなフィルムは、大概が透明性が良くないために農業用フィルムなどのように透明性が要求されないところに使われており、高度の視野確保が必要な自動自用フォトクロミックフィルムとしては使用が不可能であった。
【０００４】
大韓民国特許公開公報第２００３−００８９５４４号（特許文献１）には、ポリエステル（ＰＥＴ）フィルムを基礎フィルムとして用い、該フィルムに適当な厚さでフォトクロミックアクリル系粘着剤をコーティングして製造したフォトクロミックフィルムを車両用スモークフィルムとして使おうとした試みが記載されているが、この場合、フォトクロミックフィルムの耐久性が良くないために損傷しやすい問題点がある。
【０００５】
一方、フォトクロミックフィルムをはじめとするフィルムの製造方法のうちのキャスティング方法は、図１および図２に示すように、ガラスなどからなる２枚のセルキャスト板の間にフィルムの厚さ調節のための軟質または硬質のガスケットを入れて縫い合わせた後、重合性原料を充填し、これを恒温水槽やオーブンで硬化させた後にフィルムを分離する方式で行われる。
【０００６】
前記のようなキャスティング方法によって厚さ１ｍｍを超過するフィルムを製造するには特に問題はないが、厚さ１ｍｍ以下の薄型のフィルムを製造する時には、硬化途中にフィルムにシワが形成されたり、フィルムの表面に不良が発生したりするなどのフィルムが変形する問題がある。特に、フィルムを形成するための材料として高分子そのものを溶媒に溶解させて用いる場合に比べ、単量体を直接鋳型に注入してキャスティングする場合には、フィルムが重合および硬化しつつ収縮するため、厚さの均一度を達成するのがより難しい。しかし、高分子そのものを用いる場合よりは単量体を用いてフィルムを成形する場合にフィルムの密度を高められる長所があるため、前記のような問題がなく、単量体を用いて厚さ１ｍｍ以下のフィルムを製造するための技術の開発が求められている。
【先行技術文献】
【特許文献】
【０００７】
【特許文献１】韓国公開公報第２００３−００８９５４４号公報
【発明の概要】
【発明が解決しようとする課題】
【０００８】
本発明は、自動車や建物用ガラスに適用できるように透明性および耐久性に優れるだけでなく、厚さ偏差が小さく、フィルムの表面不良が少なく、密度が相対的に大きいフォトクロミックフィルムおよびそれを含む製品を提供することを目的とする。
【０００９】
また、本発明は、前記のようなフォトクロミックフィルムを厚さ１ｍｍ以下の薄型に製造する場合にも、厚さ偏差が少なく、表面不良の少ないフォトクロミックフィルムの製造方法を提供することをまた他の目的とする。
【課題を解決するための手段】
【００１０】
前記目的を達成するために、本発明は、２以上の官能基を有する多官能性（メタ）アクリレート系単量体およびフォトクロミック染料を含むフォトクロミック組成物を硬化して形成したフォトクロミックフィルムを提供する。
【００１１】
また、本発明は、透明基板および前記透明基板の少なくとも１面に備えられた前記フォトクロミックフィルムを含む透明製品を提供する。
【００１２】
また、本発明は、１対の基板と前記１対の基板の間に配置されるガスケットから形成される空間部にフォトクロミック組成物を注入し硬化させるステップを含み、前記硬化ステップを経た後の前記ガスケットの収縮率が１０％以上であることを特徴とするフォトクロミックフィルムの製造方法を提供する。
【００１３】
さらに、本発明は、１対の基板と前記１対の基板の間に配置されるガスケットから形成される空間部にフォトクロミック組成物を注入し硬化させるステップを含み、前記硬化ステップを経た後の前記ガスケットの収縮率が前記フォトクロミック組成物の収縮率と同じであるかより大きいものであることを特徴とするフォトクロミックフィルムの製造方法を提供する。
【発明の効果】
【００１４】
本発明に係るフォトクロミックフィルムは、透明性および耐久性に優れるだけでなく、厚さ偏差が小さく、表面不良が少なく、密度が相対的に大きい。また、本発明に係るフォトクロミックフィルムの製造方法は、フィルムを厚さ１ｍｍ以下の薄型に製造する場合にも、厚さ偏差が少なく、表面不良の少ないフィルムを提供することができる。
【図面の簡単な説明】
【００１５】
【図１】フォトクロミックフィルムをキャスティングするための２枚の基板と、２枚の基板の間に配置されるガスケット（ｇａｓｋｅｔ）の配置順を示す分解斜視図である。
【図２】フォトクロミックフィルムをキャスティングするための２枚の基板と、２枚の基板の間に配置されるガスケットが積層された状態の断面図である。
【図３】本発明のフォトクロミックフィルムを含む製品の一例を示す断面図である。
【図４】本発明のフォトクロミックフィルムと接着層を含む製品の一例を示す断面図である。
【発明を実施するための形態】
【００１６】
以下、本発明についてより詳細に説明する。
【００１７】
本発明に係るフォトクロミックフィルムは、２以上の官能基を有する多官能性（メタ）アクリレート系単量体およびフォトクロミック染料を含むフォトクロミック組成物を硬化して形成することを特徴とする。本明細書において、（メタ）アクリレートとはアクリレートとメタクリレートを全て含むものとして解釈される。
【００１８】
本発明に係るフォトクロミックフィルムは、上記のように、フォトクロミック染料と共に２以上の官能基を有する多官能性（メタ）アクリレート系単量体を含むフォトクロミック組成物から形成されるため、低い酸素透過率を示し、そのために耐久性に優れる。具体的に説明すれば、フォトクロミックフィルムにおいて、フォトクロミック染料としてはスピロオキサジンやナフトピラン系の有機化合物が用いられるが、これらの染料は、ＵＶ光の照射により、開環（ｒｉｎｇ  ｏｐｅｎｉｎｇ）して着色（ｃｏｌｏｒａｔｉｏｎ）され、ＵＶ光の照射を止めれば、閉環（ｒｉｎｇ  ｃｌｏｓｉｎｇ）して脱色（ｄｅｃｏｌｏｒａｔｉｏｎ）される。前記フォトクロミック染料は、色相を帯びている開環状態では酸素によって形成された過酸化ラジカル（ｐｅｒｏｘｉ  ｒａｄｉｃａｌ）によって光酸化（ｐｈｏｔｏ−ｏｘｉｄａｔｉｏｎ）が起こって化合物の分解が始まる。したがって、フォトクロミックフィルムの酸素透過度を下げるのはフィルムの耐久性を向上させるのに重要な役割をする。本発明においては、フォトクロミック組成物の成分として２以上の官能基を有する多官能性（メタ）アクリレート系単量体を用い、この単量体はフォトクロミック染料の構造変化が起こり得る自由体積（ｆｒｅｅ  ｖｏｌｕｍｅ）を提供すると同時に酸素透過度の低い構造を提供する。本発明に係るフォトクロミックフィルムは、酸素透過度が３００ｃｃ／ｍ2・ｄａｙ・ａｔｍ以下、より好ましくは１００ｃｃ／ｍ2・ｄａｙ・ａｔｍ以下である。また、本発明に係るフォトクロミックフィルムは、透明性に優れ、変色時の光学密度（ｏｐｔｉｃａｌ  ｄｅｎｓｉｔｙ、ｔｒａｎｓｍｉｔｔａｎｃｅ  ａｔλmin）は３５％以下、より好ましくは２０％以下である。
【００１９】
また、本発明においては、フォトクロミックフィルムの形成材料が高分子ではなく、単量体であるため、溶媒を用いることなくフィルムを形成することができ、これにより、高分子に溶媒を添加してフィルムを形成する場合に比べ、フィルムの形成工程上、生じ得るマトリックスポア（ｍａｔｒｉｘ  ｐｏｒｅ）の発生を減らすことができる。その結果、本発明に係るフォトクロミックフィルムは相対的に密度が大きい。
【００２０】
また、本発明に係るフォトクロミックフィルムが以下でより詳しく説明する本発明に係るフォトクロミックフィルムの製造方法によって製造される場合には、厚さ１ｍｍ以下の薄型に製造される場合にも、厚さ偏差が３０％以内であり、好ましくは１０％以内であり、より好ましくは５％以内であり得る。
【００２１】
また、本発明に係るフォトクロミックフィルムは、耐候性の尺度としてλmin（透過度が最も小さい波長値）における透過度が初期の変色時の透過度の半分まで増加するのにかかる時間が１，０００時間以上、好ましくは１，５００〜２，０００時間である。前記λminにおける透過度が初期の変色時の透過度の半分まで増加するのにかかる時間を測定するために、促進耐候性試験機であるＡＴＬＡＳ  ＵＶ  ２０００において、ＵＶＡ蛍光ランプを使い、３４０ｎｍの光量０．７７Ｗ／ｍ2、６０℃の条件で８時間照射、５０℃で４時間コンデンセーション（ｃｏｎｄｅｎｓａｔｉｏｎ）を繰り返すサイクル（ｃｙｃｌｅ）にサンプルを露出させ、光学密度を測定する方法を利用することができる（ＡＳＴＭ  Ｇ  １５４−９９）。
【００２２】
本発明において、前記２以上の官能基を有する多官能性（メタ）アクリレート系単量体としてはビスフェノールＡ系アクリレートモノマー；ポリアルキレングリコール系ジ（メタ）アクリレートおよびその他の多官能性アクリレートモノマーなどを用いることができ、これらは単独または２種以上を混合して用いることができる。本発明において、前記２以上の官能基を有する多官能性（メタ）アクリレート系単量体は、本発明のフォトクロミックフィルムを形成するためのフォトクロミック組成物中、５０重量％以上、好ましくは７０重量％以上、より好ましくは８０重量％以上含まれることができる。
【００２３】
前記ビスフェノールＡ系アクリレートモノマーとしては、好ましくは、ジ（メタ）アクリレートを用いることができ、具体的には、ＢＰ４ＰＡ（Ｄｉａｃｒｙｌａｔｅ  ｏｆ  ｐｒｏｐｙｌｅｎｅ  ｏｘｉｄｅ  ｍｏｄｉｆｉｅｄ  ｂｉｓｐｈｅｎｏｌ  Ａ、ＫＹＯＥＩＳＨＡ  Ｃｈｅｍｉｃａｌ  Ｃｏ．Ｌｔｄ．）などが挙げられる。
【００２４】
前記ポリアルキレングリコール系ジ（メタ）アクリレートとしては、例えば、繰り返し単位２〜２０個のエトキシ基を含有するビスフェノールＡエトキシレートジ（メタ）アクリレート、繰り返し単位２〜２０個のプロポキシ基を含有するビスフェノールＡプロポキシレートジ（メタ）アクリレート、繰り返し単位２〜２０個のエポキシ基およびプロポキシ基を含有するビスフェノールＡアルコキシレートジ（メタ）アクリレート、ビスフェノールＡグリセロレートジメタクリレート、ビスフェノールＡグリセロレート（１グリセロール／フェノール）ジメタクリレート、またはこれらの混合物を用いることができる。
【００２５】
その他の多官能性アクリレートモノマーとしては、ジペンタエリスリトールヘキサアクリレート（ＤＰＨＡ、ｄｉｐｅｎｔａｅｒｙｔｈｒｉｔｏｌ  ｈｅｘａ  ａｃｒｙｌａｔｅ）、ジペンタエリスリトールヒドロキシペンタアクリレート、ペンタエリスリトールテトラアクリレート、ペンタエリスリトールトリアクリレート、トリメチレンプロピルトリアクリレート（ＴＭＰＴＡ）、プロポキシ化グリセロールトリアクリレート、トリメチルプロパンエトキシトリアクリレートまたはこれらの混合物を用いることができる。
【００２６】
より具体的には、前記２以上の官能基を有する多官能性（メタ）アクリレート系単量体としてＢＰ４ＰＡ、ＥＧＤＡ（ｅｔｈｌｙｅｎｅｇｌｙｃｏｌｄｉａｃｒｙｌａｔｅ）、ＥＧＤＭＡ（ｅｔｈｙｌｅｎｅｇｌｙｃｏｌｄｉｍｅｔｈａｃｒｙｌａｔｅ）、ＤＰＨＡ（ｄｉｐｅｎｔａｅｒｙｔｈｒｉｔｏｌ  ｈｅｘａ  ａｃｒｙｌａｔｅ）、ＴＭＰＴＡ（ｔｒｉｍｅｔｈｙｌｅｎｅ  ｐｒｏｐｙｌ  ｔｒｉａｃｒｙｌａｔｅ）を用いることが好ましく、特に、ＢＰ４ＰＡ、ＥＧＤＡ（ｅｔｈｌｙｅｎｅｇｌｙｃｏｌｄｉａｃｒｙｌａｔｅ）およびＥＧＤＭＡ（ｅｔｈｙｌｅｎｅｇｌｙｃｏｌｄｉｍｅｔｈａｃｒｙｌａｔｅ）の混合物を用いることが好ましい。
【００２７】
本発明においては、前記フォトクロミック組成物に芳香族環を含むビニル系単量体をさらに添加することができ、例えば、スチレン（ｓｔｙｒｅｎｅ）、ジビニルベンゼン（ｄｉｖｉｎｙｌｂｅｎｚｅｎｅ）などを用いることができる。前記芳香族環を含むビニル系単量体はフォトクロミック染料を溶かす役割をすることもできる。本発明において、前記芳香族環を含むビニル系単量体を用いる場合、これは、本発明のフォトクロミックフィルムを形成するためのフォトクロミック組成物中、３０重量％以下で含まれることが好ましい。
【００２８】
本発明において、鎖（ｃｈａｉｎ）の長さが短いジビニルベンゼン（ｄｉｖｉｎｙｌｂｅｎｚｅｎｅ）およびＥＧＤＭＡ（ｅｔｈｙｌｅｎｅｇｌｙｃｏｌｄｉｍｅｔｈａｃｒｙｌａｔｅ）を用いる場合、これらの成分の量を調節することにより、フィルムの形成時に適切な架橋程度と構造を達成することができる。これにより、フィルムに酸素透過度の低い構造を持たせることができるため、フォトクロミックフィルムの耐久性をより向上させることができる。
【００２９】
本発明に係るフォトクロミックフィルムを形成するためのフォトクロミック組成物には、官能基の二重結合の間に位置するＣ−Ｃ結合個数が１５個以上である長鎖単量体が総単量体中、５０重量％以上、好ましくは７０重量％以上、より好ましくは８０重量％以上含まれることが好ましい。長鎖単量体としてはＢＰ４ＰＡ、９−ＥＧＤＡなどが挙げられる。また、本発明に係るフォトクロミックフィルムを形成するためのフォトクロミック組成物には、官能基の二重結合の間に位置するＣ−Ｃ結合個数が１５個未満である短鎖単量体が総単量体中、５０重量％未満であることが好ましい。短鎖単量体としてはＥＧＤＭＡ、ＤＶＢ、ヘキサアクリレート、ペンタアクリレート、トリアクリレートなどが挙げられる。
【００３０】
本発明において、前記フォトクロミック染料としては当技術分野で知られているものなどを用いることができ、例えば、スピロピラン（ｓｐｉｒｏｐｙｒａｎ）系、フルジド（ｆｕｌｇｉｄｅ）系、フルジミド（ｆｕｌｇｉｍｉｄｅ）系、アゾ−ベンゼン（ａｚｏ−ｂｅｎｚｅｎｅ）系、ビオロゲン（ｖｉｏｌｏｇｅｎ）系、スピロオキサジン（ｓｐｉｒｏ−ｏｘａｚｉｎｅ）系、またはナフトピラン（ｎａｐｈｔｏｐｙｒａｎ）系の有機化合物を用いることができる。本明細書において、特定化学構造系の化合物とは、その化学構造をコア構造として含む化合物であって、その化学構造だけからなる化合物およびその誘導体を全て含む。本発明においては、スピロオキサジン系又はナフトピラン系の化合物を用いることがより好ましい。前記フォトクロミック染料は、０．０１重量％〜５重量％、好ましくは０．１重量％〜３重量％で用いることができる。
【００３１】
本発明に係るフォトクロミックフィルムを形成するためのフォトクロミック組成物には、当技術分野で知られている添加剤を最終用途のための物性を阻害しない範囲内で添加することができる。例えば、重合開始剤、安定化剤、紫外線吸収剤、酸化防止剤、連鎖移動剤、ＩＲ吸収剤、消泡剤、帯電防止剤、離型剤などを添加することができる。これらの添加剤は各々０．０１重量％〜５重量％で用いることができる。
【００３２】
具体的には、前記単量体を重合させるために、２，２’−アゾビスイソブチロニトリル、２，２’−（２，４−ジメチルイソバレロニトリル）、２，２’−アゾビス（４−メトキシ−２，４−ジメチルバレロニトリル）、１，１’−アゾビス（シクロヘキサン−１−カルボニトリル）などのアゾ系重合開始剤や、ラウロイルパーオキシド、メチルエチルケトンパーオキシド、ジイソプロピルパーオキシジカーボネート、ジシクロヘキサンパーオキシジカーボネートなどの過酸化物系重合開始剤を用いることができる。
【００３３】
酸化防止剤としては、ラジカルスカベンジャー（ｒａｄｉｃａｌ  ｓｃａｖｅｎｇｅｒ）として、フェノール（ｐｈｅｎｏｌ）系、ヒドロキシアミン（ｈｙｄｒｏｘｙｌａｍｉｎｅ）系、ラクトン（ｌａｃｔｏｎｅ）系などが挙げられ、紫外線吸収剤としては、トリアジン（ｔｒｉａｚｉｎｅ）系、ベンゾトリアゾール（ｂｅｎｚｏｔｒｉａｚｏｌｅ）系、ベンゾフェノン（ｂｅｎｚｏｐｈｅｎｏｎｅ）系などが挙げられる。安定化剤としては、ヒンダードアミン光安定剤（ｈｉｎｄｅｒｅｄ  ａｍｉｎｅ  ｌｉｇｈｔ  ｓｔａｂｉｌｉｚｅｒ）が挙げられる。前記離型剤としては、ＰＤＭＳ（ｐｏｌｙｄｉｍｅｔｈｙｌｓｉｌｏｘａｎｅｓ）、ポリシロキサンポリエーテル共重合物、フッ素系表面処理剤などを用いることができる。
【００３４】
本発明に係るフォトクロミックフィルムは厚さが１ｍｍ以下であることが好ましい。
【００３５】
本発明に係るフォトクロミックフィルムは押出成形、キャスティング、ブレード、スピンコーティング法などによって形成することができるが、後述する本発明に係る方法によるキャスティングによって製造することが最も好ましい。
【００３６】
本発明に係るフォトクロミックフィルムは、特に制限されず、当技術分野で知られている用途として用いることができる。例えば、車両用または建築用ガラス、高耐久性スキーゴーグル、機能性看板などに使うことができる。
【００３７】
本発明の一実施状態によれば、本発明に係るフォトクロミックフィルムは、２枚の透明基板の間に挿入された状態で用いることができる。本発明に係るフォトクロミックフィルムを形成した後に前記透明基板に接着層を利用して接着することもでき、前記透明基板に直接コーティングしてフォトクロミックフィルムとして形成することもでき、２枚の透明基板の間にフォトクロミック組成物を充填し、熱と圧力を加えて２枚の透明基板の間に挿入することもできる。
【００３８】
前記透明基板はガラス基板またはプラスチック基板であってもよく、前記ガラスとしては安全ガラスまたは強化ガラスであってもよい。図３は本発明に係るフォトクロミックフィルムを含む製品の一例を示す断面図である。図３に示された製品１０は、透明基板（１１，１５）の間に本発明に係るフォトクロミックフィルム１３が挿入された構造を有する。図４は、２枚の透明基板（２１，２５）とその間に備えられたフォトクロミックフィルム２３が接着層（２２，２４）によって接着された構造の製品２０の断面図を例示したものである。
【００３９】
また、本発明は、前述したフォトクロミックフィルムを厚さ１ｍｍ以下の薄型に製造する場合にも、厚さ偏差が少なく、表面不良の少ないフィルムを提供できるフォトクロミックフィルムの製造方法を提供する。
【００４０】
本発明の一実施状態によれば、１対の基板と前記１対の基板の間に配置されるガスケットから形成される空間部にフォトクロミック組成物を注入し硬化させるステップを含み、前記硬化ステップを経た後の前記ガスケットの収縮率が１０％以上であることを特徴とするフォトクロミックフィルムの製造方法を提供する。具体的に説明すれば、前記フォトクロミックフィルムをキャスティング方法によって製造する場合、外部空気の流入を遮断し、閉じられた状態でラジカル重合を介して硬化し製造される。この硬化ステップでアクリルの収縮が起こり、現在の工程システムでは約１０％の収縮が起こる。厚さ１ｍｍ以下の薄型フィルムの場合は、前記のようなアクリルの収縮をガスケットの収縮率で補わないとフィルムの表面にシワが発生する。したがって、収縮率１０％以上であるガスケットを使わないと、表面状態が良好な厚さ１ｍｍ以下のフォトクロミックフィルムを得ることができない。しかし、収縮率が５０％を超過するガスケットを使うと、重合時にガスケットに含まれた空気気泡がアクリルの間に侵入することによってアクリル重合を阻害し得るし、気泡の流入通路がアクリル表面に現れることによって表面不良が生じ得る。また、アクリルモノマーが漏れることもある。
【００４１】
また、本発明のまた他の一実施状態によれば、１対の基板と前記１対の基板の間に配置されるガスケットから形成される空間部にフォトクロミック組成物を注入し硬化させるステップを含み、前記硬化ステップを経た後の前記ガスケットの収縮率が前記フォトクロミック組成物の収縮率と同じであるかより大きいものであることを特徴とするフォトクロミックフィルムの製造方法を提供する。具体的に説明すれば、硬化したアクリルシートは、硬化が起こる時に収縮が起こって空いた空間に真空圧が発生し、これは、上下部ガラス板に引力として作用する。仮に、ガスケットの収縮率がフォトクロミック組成物の収縮率より低ければ、真空圧が発生し、ガラス板の間の空間が放物線の形に縮んで中央に近いほどフィルム厚さが薄くなる問題が発生し得る。したがって、本発明においては、フォトクロミック組成物の収縮率と同じであるかより大きい収縮率を有するガスケットを使うことにより、表面状態が良好で、厚さが一定である厚さ１ｍｍ以下のフォトクロミックフィルムを得ることができる。この時に使われるガスケットの収縮率はフォトクロミック組成物の収縮率より最小１倍から最大１０倍までである。
【００４２】
本発明に係るフォトクロミックフィルムの製造方法において、前記ガスケット材料としては、フォトクロミック組成物に溶解しないつつ、前述したような硬化による収縮率を有するものであれば特に制限されない。例えば、発泡ポリエチレン、発泡ポリビニルクロライド、発泡ＰＤＭＳ（ｐｏｌｙｄｉｍｅｔｈｙｌｓｉｌｏｘａｎｅｓ）、発泡ポリスチレン、発泡ウレタンなどを用いることができる。前記ガスケットは内部が空いている中空形態でってもよく、内部が満たされている形態であってもよい。また、その断面は円形、長方形、台形などであってもよく、これらは角状であってもよい。当技術分野に属する通常の知識を有した者は所望のフィルム厚さに応じてガスケットの厚さを決めることができ、ガスケットの大きさは得ようとするフィルムの大きさに合わせて決めることができる。
【００４３】
本発明において、前記基板の材料は、当技術分野で知られているものであれば、制限されることなく用いることができる。例えば、ガラス、金属、プラスチック基板などを用いることができるが、ガラスが最も好ましい。また、前記基板は、表面が扁平であってもよいが、必要により、表面に特定形状を有するものであってもよい。好ましい基板の厚さは基板の大きさと種類によって異なるが、ガスケットと基板が接着した時に基板が曲げられないほどの厚さを有しなければならない。例えば、１ｍ2面積のガラス基板の場合、厚さが５ｍｍ以上であることが好ましい。
【００４４】
必要によっては、前記ガスケットと基板を接着するための接着シートが前記ガスケットと基板との間に備えられることができ、または前記ガスケットと基板を縫い合わせるためのシーリングフィルムが用いられることもできる。
【００４５】
本発明において、さらに前記フォトクロミック組成物を注入する前に前記ガスケットと基板の表面に表面離型剤を塗布するか、前記フォトクロミック組成物に表面離型剤を添加することができる。表面離型剤としてはＰＤＭＳ（ｐｏｌｙｄｉｍｅｔｈｙｌｓｉｌｏｘａｎｅｓ）、ポリシロキサンポリエーテル共重合物、フッ素系表面処理剤などを用いることができる。
【００４６】
本発明において、前記フォトクロミック組成物を硬化するための条件は次の通りである。常圧条件下で、２５℃から始まって２〜５時間にかけて１００℃まで順次温度を上げる。１００℃で１〜３時間維持した後、２〜５時間にかけて２５℃まで温度を下げてフィルムを硬化する。但し、前記条件によって本発明の範囲が限定されるのではなく、当技術分野で知られている硬化条件を用いることもできる。
【００４７】
本発明に係る方法は、硬化ステップ後、基板およびガスケットを分離し、アクリルフィルムを分離するステップをさらに含むことができる。
【００４８】
本発明の方法によれば、２０ｃｍ×２０ｃｍ以上のフィルムを厚さ１ｍｍ以下、好ましくは０．１〜０．５ｍｍ、より好ましくは約０．３ｍｍに製造することができる。また、本発明によって製造されたフィルムは厚さ偏差が少ない。厚さ偏差はフィルムの用途により異なるが、好ましくは厚さ偏差が３０％以下であることがよく、より好ましくは１０％未満がよい。
【実施例】
【００４９】
以下、本発明を実施例および比較例によってより詳細に説明するが、これらは本発明を例示するためのものに過ぎず、これらによって本発明の範囲が限定されるのではない。
【００５０】
実施例１
３ｍｍ厚さのガラス板２枚の縁部に、真空圧着下における硬化時、厚さ５００μｍ（ｍｉｃｒｏｍｅｔｅｒ）から４００μｍに２０％の収縮率を示す発泡ＰＶＣ（ポリビニルクロライド）からなるガスケットを当てた。次に、ガラス板の間に下記表１の成分からなるフォトクロミック組成物（収縮率：１７％）を充填した後、常圧条件下で２５℃から始まって４時間にかけて１００℃まで温度を順次高め、１００℃で２時間維持した後、４時間にかけて２５℃まで温度を下げて硬化させた。硬化後、ガラス板およびガスケットから分離したフィルムの厚さ偏差は５％以内であり、厚さは最高４１０μｍで、最低３９５μｍであった。また、前記フィルムの変色時の光学密度は２０％未満であり、酸素透過度は１００ｃｃ／ｍ2・ｄａｙ・ａｔｍであった。促進耐候性試験機であるＡＴＬＡＳ  ＵＶ  ２０００において、ＵＶＡ蛍光ランプを使い、３４０ｎｍの光量０．７７Ｗ／ｍ2、６０℃の条件で８時間照射、５０℃で４時間コンデンセーション（ｃｏｎｄｅｎｓａｔｉｏｎ）を繰り返すサイクル（ｃｙｃｌｅ）にサンプルを露出させ、光学密度を測定し、λminにおける透過度が初期の変色時の透過度の半分まで増加するのにかかる時間を測定した結果、１５４０時間であった。
【００５１】
【表１】
2010536983.tif 000003
実施例２
ガスケットとして、真空圧着下における硬化時、厚さ４００μｍから３００μｍに２５％の収縮率を示す発泡ＰＥ（ポリエチレン）を用いたことを除いては、実施例１と同様にフィルムを製造した。硬化後、ガラス板およびガスケットから分離したフィルムの厚さ偏差は８％以内であり、厚さは最高３３０μｍで、最低３０５μｍであった。また、前記フィルムの変色時の光学密度は２０％未満であり、酸素透過度は１００ｃｃ／ｍ2・ｄａｙ・ａｔｍであった。促進耐候性試験機であるＡＴＬＡＳ  ＵＶ  ２０００において、ＵＶＡ蛍光ランプを使い、３４０ｎｍの光量０．７７Ｗ／ｍ2、６０℃の条件で８時間照射、５０℃で４時間コンデンセーション（ｃｏｎｄｅｎｓａｔｉｏｎ）を繰り返すサイクル（ｃｙｃｌｅ）にサンプルを露出させ、光学密度を測定し、λminにおける透過度が初期の変色時の透過度の半分まで増加するのにかかる時間を測定した結果、１５５０時間であった。
【００５２】
実施例３
ガスケットとして、真空圧着下における硬化時、厚さ３００μｍから２９９μｍ以上に０．１％の収縮率を示す発泡していないＰＶＣを用いたことを除いては、実施例１と同様にフィルムを製造した。硬化後、ガラス板およびガスケットから分離したフィルムの厚さ偏差は５６％以内であり、厚さは最高３５０μｍで、最低１８０μｍであっ0た。また、前記フィルムの変色時の光学密度は２２％未満であり、酸素透過度は１００ｃｃ／ｍ2・ｄａｙ・ａｔｍであった。促進耐候性試験機であるＡＴＬＡＳ  ＵＶ  ２０００において、ＵＶＡ蛍光ランプを使い、３４０ｎｍの光量０．７７Ｗ／ｍ2、６０℃の条件で８時間照射、５０℃で４時間コンデンセーション（ｃｏｎｄｅｎｓａｔｉｏｎ）を繰り返すサイクル（ｃｙｃｌｅ）にサンプルを露出させ、光学密度を測定し、λminにおける透過度が初期の変色時の透過度の半分まで増加するのにかかる時間を測定した結果、１４００時間であった。
【００５３】
比較例
ポリカーボネートフィルム上に下記表２の成分からなる熱硬化型ポリウレタン樹脂組成物をコーティングしてフォトクロミック層を形成したフィルムの酸素透過率および耐久性を測定した。得られたフィルムのコーティングの厚さ偏差は１８％であり、変色時の光学密度は３１％であり、実施例と同じ方法により、λminにおける透過度が初期の変色時の透過度の半分まで増加するのにかかる時間を測定した結果、１７０時間であった。
【００５４】
【表２】
2010536983.tif 000004
【産業上の利用可能性】
【００５５】
本発明によれば、透明性および耐久性に優れるだけでなく、厚さ偏差が小さく、表面不良が少なく、密度が相対的に大きいフォトクロミックフィルムを製造することができる。また、本発明の方法によれば、フィルムを厚さ１ｍｍ以下の薄型に製造する場合にも、厚さ偏差が少なく、表面不良の少ないフォトクロミックフィルムを製造することができる。
【図１】
2010536983.tif 000005
【図２】
2010536983.tif 000006
【図３】
2010536983.tif 000007
【図４】
2010536983.tif 000008
【国際調査報告】
2010536983.tif 000009
2010536983.tif 000010
2010536983.tif 000011
2010536983.tif 000012